"下記~cの成分を含有する磁気粘性グリース組成物:基油中にエーテル系合成油を少なくとも30質量含有する基油、脂肪族ジウレア系増ちょう剤、及び組成物の全量を基準として45~95質量の磁性粉体。脂肪族ジウレア系増ちょう剤が、下記式1で表される請求項1記載の磁気粘性グリース組成物。R1NHCONHC6H4pCH2C6H4pNHCONHR1′1式中、R1及びR1′は独立して炭素数6~20の直鎖又は分岐アルキル基である。エーテル系合成油がアルキルジフェニルエーテル油である請求項1又は2記載の磁気粘性グリース組成物。磁性粉体が鉄及び鉄化合物からなる群から選ばれる少なくとも一種類である請求項1~3のいずれか1項記載の磁気粘性グリース組成物。磁性粉体の平均粒径が0.1~10μmである請求項1~4のいずれか1項記載の磁気粘性グリース組成物。磁性粉体が強磁性粉体である請求項1~5のいずれか1項記載の磁気粘性グリース組成物。強磁性粉体が鉄粉である請求項6記載の磁気粘性グリース組成物。さらに酸化防止剤を含有する請求項1~7のいずれか1項記載の磁気粘性グリース組成物。酸化防止剤がアミン系酸化防止剤である請求項8記載の磁気粘性グリース組成物。アミン系酸化防止剤がアルキルジフェニルアミン及び/又はαナフチルアミンである請求項9記載の磁気粘性グリース組成物。混和ちょう度が250~450である請求項1~10のいずれか1項記載の磁気粘性グリース組成物。請求項1~11のいずれか1項記載の磁気粘性グリース組成物を繰り返し運動部に封入した装置。本発明は、組成物の熱安定性、分散安定性及び磁気レオロジー特性を改良した磁気粘性グリース組成物を提供することを課題とする。本発明により、以下のグリース組成物を提供する:1.下記~cの成分を含有する磁気粘性グリース組成物:基油中にエーテル系合成油を少なくとも30質量含有する基油、脂肪族ジウレア系増ちょう剤、及び組成物の全量を基準として45~95質量の磁性粉体。2.脂肪族ジウレア系増ちょう剤が、下記式1で表される前記1記載の磁気粘性グリース組成物。R1NHCONHC6H4pCH2C6H4pNHCONHR1′1式中、R1及びR1′は独立して炭素数6~20の直鎖又は分岐アルキル基である。3.エーテル系合成油がアルキルジフェニルエーテル油である前記1又は2記載の磁気粘性グリース組成物。4.磁性粉体が鉄及び鉄化合物からなる群から選ばれる少なくとも一種類である前記1~3のいずれか1項記載の磁気粘性グリース組成物。5.磁性粉体の平均粒径が0.1~10μmである前記1~4のいずれか1項記載の磁気粘性グリース組成物。6.磁性粉体が強磁性粉体である前記1~5のいずれか1項記載の磁気粘性グリース組成物。7.強磁性粉体が鉄粉である前記6項記載の磁気粘性グリース組成物。8.さらに酸化防止剤を含有する前記1~7のいずれか1項記載の磁気粘性グリース組成物。9.酸化防止剤がアミン系酸化防止剤である前記8項記載の磁気粘性グリース組成物。10.アミン系酸化防止剤がアルキルジフェニルアミン及び/又はαナフチルアミンである前記9項記載の磁気粘性グリース組成物。11.混和ちょう度が250~450である前記1~10のいずれか1項記載の磁気粘性グリース組成物。12.前記1~11のいずれか1項記載の磁気粘性グリース組成物を繰り返し運動部に封入した装置。本発明により、熱安定性、分散安定性及び磁気レオロジー特性に優れた磁気粘性グリース組成物を提供することができる。a基油本発明に使用する基油は、少なくとも30質量のエーテル系合成油を含有する。エーテル系合成油としては、アルキルジフェニルエーテル、ポリプロピレングリコール、パーフルオロアルキルエーテル油等があげられる。アルキルジフェニルエーテル系合成油が好ましい。基油は、上記エーテル系合成油を単独で使用しても、その他の基油を加えて使用しても良い。エーテル系合成油と併用する基油は特に限定されない。具体的には、パラフィン系鉱油、ナフテン系鉱油;ジオクチルセバケート等のジエステル、ポリオールエステルに代表されるエステル系合成油;ポリ-α-オレフィン、ポリブテンに代表される合成炭化水素油;シリコーン油;フッ素化油など各種の基油を使用することができる。他の基油を含む場合、基油の全量を基準にして、エーテル系合成油を少なくとも30質量含むが、少なくとも50質量含むのが好ましい。さらには、エーテル系合成油100質量の基油が最も好ましい。基油の40°Cの動粘度は、60~140mm2/sであることが好ましく、80~120mm2/sであることがより好ましい。粘度が低すぎると、十分な油膜を構成できず、疲労寿命への悪影響が懸念され、粘度が高すぎると、低温性への悪影響が懸念される。本発明の組成物中、基油の含有量は3~50、好ましくは5~25質量であり、特に好ましくは10~30質量であり、さらに好ましくは10~25質量である。b増ちょう剤本発明に用いる増ちょう剤は、脂肪族ジウレア系増ちょう剤である。下記一般式1で表されるものが好ましい。R1NHCONHC6H4pCH2C6H4pNHCONHR1′1式中、R1及びR1′は、同一でも異なっていてもよく、それぞれ炭素数6~20、好ましくは炭素数8~20、より好ましくは炭素数8~18の直鎖又は分岐、好ましくは直鎖アルキル基である。R1及びR1′が同一であるのが好ましい。脂肪族ジウレア増ちょう剤は、ジフェニルメタン-4,4’-ジイソシアネートと、脂肪族モノアミンとを反応させることにより得ることができる。脂肪族モノアミンの好ましい具体例としては、オクチルアミン、ドデシルアミン、ヘキサデシルアミン、オクタデシルアミン、オレイルアミン又はこれらの混合物が挙げられる。特に、オクチルアミン、ドデシルアミン、ヘキサデシルアミンが好ましい。オクチルアミンが最も好ましい。増ちょう剤の含有量は、本発明の組成物のちょう度を通常250~450、好ましくは280~415に調整するのに必要な量であるのが好ましく、組成物の全質量に対して、通常0.01~5質量、好ましくは0.1~3質量である。c磁性粉体本発明で用いる磁性粉体としては、磁性を有するものであれば特に限定されない。例えば、鉄、酸化鉄、炭化鉄、窒化鉄、金属含有鉄合金、カルボニル鉄等の鉄化合物、低炭素鋼、二酸化クロム、ニッケル、コバルト、ガドリニウム、ガドリニウム有機誘導体などである。これらの磁性粉体単独又は2種類以上を混合して使用してもよい。このうち、鉄及び鉄化合物が好ましい。鉄及びカルボニル鉄がより好ましい。鉄粉がさらに好ましい。本発明で用いる磁性粉体としては商業的に入手できるものを使用することができる。例えば、InternationalSpecialtyProducts社からCIPの名称で販売されているものを使用することができる。磁性粉体は強磁性粉体であると一層好ましい。磁性粉体の数平均粒径は0.1~10μmであるのが好ましく、1~10μmであるのがより好ましく、5~10μmであるのがさらに好ましい。粒径がこのような範囲にあると、必要とする磁気粘性を示すので好ましい。本発明において、磁性粉体の数平均粒径は公知の方法にて測定が可能である。例えば、電子顕微鏡写真から磁性粉体の大きさを測定することにより、磁性粉体の数平均粒径を得ることができる。また、磁性粉体が非球状の場合、長径と短径の平均値を1粒子の粒径として数平均粒径を算出する。本発明の組成物中、磁性粉粒体の含有量は、45~95質量であり、45~90質量であるのが好ましく、65~90質量であるのがさらに好ましい。酸化防止剤本発明の組成物は、酸化防止剤を含有してもよい。酸化防止剤はその効果により、単独又は2種類以上の混合で使用しても良い。酸化防止剤としては、アミン系、フェノール系及びキノリン系等があり、代表的なものは下記のとおりである。アミン系酸化防止剤としては、αナフチルアミン、フェニルαナフチルアミン、アルキルフェニルαナフチルアミン、アルキルジフェニルアミンなどがあげられる。フェノール類酸化防止剤としては、2,6-ジ-tert-ブチル-p-クレゾール、ペンタエリスリチルテトラキス[3-3,5-ジ-t-ブチル-4-ヒドロキシフェニルプロピオネート]、オクタデシル-3-3,5-ジ-t-ブチル-4-ヒドロキシフェニルプロピオネートなどのヒンダードフェノールなどがあげられる。キノリン系酸化防止剤としては、2,2,4-トリメチル-1,2ジヒドロキノリン重合体などがあげられる。その中で好ましいのは、アミン系酸化防止剤であり、特に好ましいのはアルキルジフェニルアミン及びαナフチルアミンである。酸化防止剤の含有量は、効果及び経済性の面から、本発明の組成物の全質量に対して、通常01~5質量、好ましくは0.5~4質量、より好ましくは1~3質量である。任意成分本発明の組成物は、更に、分散剤、清浄分散剤、腐食防止剤、消泡剤、防錆剤、耐荷重添加剤などを必要に応じて含有することができる。これらの成分の使用量は、通常0.02~3質量程度、好ましくは0.075~1.5質量である。本発明の特に好ましい磁気粘性グリース組成物は、組成物の全質量を基準として、基油の含有量が3~50質量であり、好ましくは5~25質量であり、特に好ましくは10~30質量であり、さらに好ましくは10~25質量であり、増ちょう剤の含有量が0.1~3質量であり、鉄及び鉄化合物からなる群から選ばれる磁性粒粉体の含有量が45~95質量であり、好ましくは45~90質量であり、さらに好ましくは65~90質量であり、及びアミン系酸化防止剤の含有量が1~3質量である組成物である。本発明のさらに特に好ましい磁気粘性グリース組成物は、上記の特に好ましい態様において、基油がアルキルジフェニルエーテル油100であり、脂肪族ジウレア系増ちょう剤が、上記式1中R1及びR1′が炭素数8の直鎖アルキル基である化合物であり、磁性粉体が強磁性粉体であり、及びアミン系酸化防止剤がアルキルジフェニルアミンであり、その含有量が1~3質量である組成物である。1.グリース組成物の調製方法実施例1~4170-80°Cに加熱した基油50部に、44-ジフェニルメタンジイソシアネートを分散させた-A2別に70-80°Cに加熱した基油50部に、脂肪族アミンを溶解させた-B3AにBを加えてよく撹拌して、160-180°Cまで加熱した後に冷却し、80°C以下で酸化防止剤を添加した。さらに室温まで冷却し、3本ロールを2回通して混練処理を施しグリースとした-C4Cに磁性粉体を規定量混合し、3本ロールを2回通して磁気粘性グリースを得た。比較例1基油中で、LiSt12ヒドロキシステアリン酸リチウムを混合、加熱及び溶解し、冷却してベースグリースとした。酸化防止剤と磁性粉体の所定量を基油と混合し、ベースグリースに加えてよく混ぜ、3本ロールミルで混練してグリース組成物を製造した。比較例2及び3比較例2は磁性紛体減量、比較例3は基油としてエーテル油にパラフィン油とナフテン油を加えたグリース組成物を製造した。なお、実施例1~6及び比較例1~3の磁気粘性グリース組成物の混和ちょう度はJISK2220により測定し、280~415の範囲とした。a基油アルキルジフェニルエーテル油:株式会社MORESCO製、商品名LB10040°C動粘度;100mm2/sエステル油:花王株式会社製、商品名KL27940°C動粘度;30mm2/sパラフィン系鉱油:40°C動粘度;100mm2/sナフテン系鉱油:40°C動粘度;170mm2/s合成炭化水素油:ポリ-α-オレフィン40°C動粘度;412mm2/s尚、40°Cにおける動粘度はJISK222023に準拠して測定した。c磁性粉粒体強磁性粉粒体:InternationalSpecialtyProducts社製、商品名CIP粒径5~12μmd酸化防止剤アルキルジフェニルアミン2.評価方法1磁気特性磁場を発生させるコイルを内蔵した2重円筒型回転粘度計を用いて測定した。なお、表には、磁束密度T0.5および0.4の時のせん断応力を記載した。◎:せん断応力が30kPa以上○:せん断応力が20kPa以上30kPa未満×:せん断応力が20kPa未満2分散安定性磁気粘性グリース10mlを容量10mlのメスシリンダーに詰めて室温下に静置し、一ヶ月後にメスシリンダー上部に浮いてきた油分量を測定した。Volを算出するメスシリンダーに充填したグリース量10mlを100とする。◎:3.0未満、○:3.0~5.0未満、×:5.0以上3熱安定性直径70mmのガラス製シャーレに磁気粘性グリースを5g程度秤量し、シャーレ底面全体にできるだけ均一に延ばす。これを150°Cの空気循環式恒温槽に24時間静置する。24時間後に取り出し、室温まで冷却後に秤量し、静置前後の重量差を計算して蒸発減量を求めた。◎:1.0未満、○:1.0以上2.0未満、×:2.0以上"